(57)【要約】【課題】インクジェット印刷に適合した有機溶剤中に、Ｃｕナノ粒子を安定的に分散したＣｕナノ粒子分散インク組成物を提供する。【解決手段】一次粒径が２００ｎｍ以下のＣｕナノ粒子と、溶解度パラメータが２５（ＭＰａ）１／２以上の有機溶媒と、この有機溶媒の３倍以上の重量の、炭素数が５以上の第一級アルコールと、窒素原子または酸素原子を含む高分子化合物の分散剤と、を含むことを特徴とするＣｕナノ粒子分散インク組成物。例えば、有機溶媒としてエタノールまたはエチレングリコールであり、第一級アルコールとして１−オクタノール、分散剤としてポリビニルピロリドンを用いることが可能である。【選択図】図１
2009286934.tif 000002
【特許請求の範囲】
【請求項１】
一次粒径が２００ｎｍ以下のＣｕナノ粒子と、
溶解度パラメータが２５（ＭＰａ）１／２以上の有機溶媒と、
前記有機溶媒の３倍以上の重量の、炭素数が５以上の第一級アルコールと、
窒素原子または酸素原子を含む高分子化合物の分散剤と、
を含むことを特徴とするＣｕナノ粒子分散インク組成物。
【請求項２】
Ａｕ、Ａｇ、Ｎｉ、Ｍｎ、Ｐｄ、Ｐｔ、Ｓｎ、Ｃｏ、Ｔｉ、Ｉｎ、Ｃｒおよびこれらの合金からなる群から選択される１つ以上の金属の金属ナノ粒子を含むことを特徴とする請求項１記載のＣｕナノ粒子分散インク組成物。
【請求項３】
前記Ｃｕナノ粒子は、Ａｕ、Ａｇ、Ｎｉ、Ｍｎ、Ｐｄ、Ｐｔ、Ｓｎ、Ｃｏ、Ｔｉ、Ｉｎ、Ｃｒからなる群から選択される１つ以上の金属を粒子中に含むことを特徴とする請求項１または請求項２記載のＣｕナノ粒子分散インク組成物。
【請求項４】
前記高分子化合物の分子量が３０００以上であることを特徴とする請求項１ないし請求項３いずれか一項に記載のＣｕナノ粒子分散インク組成物。
【請求項５】
前記有機溶媒がエタノールまたはエチレングリコールであり、前記第一級アルコールが１−オクタノールであり、前記分散剤がポリビニルピロリドンであることを特徴とする請求項１ないし請求項４いずれか一項に記載のＣｕナノ粒子分散インク組成物。
【発明の詳細な説明】
【技術分野】
【０００１】
本発明は、インクジェット印刷に適したＣｕナノ粒子分散インク組成物に関する。
【背景技術】
【０００２】
配線基板における金属配線を形成する製造方法として、これまでサブトラクティブ法やアディティブ法と言った方法が考案され、信頼性の高い手法として広く用いられている。最近では、様々な電子機器に配線基板が使用されており、機器の高性能化に伴い、配線基板内の金属配線にもかなりの高密度化が要求されるようになっている。したがって、上記いずれの方法を用いる場合でも、微細加工の可能なフォトリソグラフィー工程を使用して所望の金属配線パターンを形成することが一般的になっている。
【０００３】
フォトリソグラフィー工程は、レジストを基板全面に塗布しプリベークを行った後、フォトマスクを介して紫外線等を照射し、現像によってレジストパターンを形成する。この後、このレジストパターンをマスクとして、配線となるべき部分以外に存在する部分をエッチング除去して、配線を形成している。
【０００４】
しかしながら、従来のフォトリソグラフィー工程を用いた金属配線の形成工程において、配線を形成するための金属膜、及びレジストの材料の大部分が無駄になるという問題がある。また、金属配線やマスクを形成するための工程数が多く、スループットが低下するという問題もある。
【０００５】
そこで近年、配線基板を印刷により製造する試みがなされている。例えば、スクリーン印刷や、インクジェット印刷などの印刷法により導電層や絶縁層を形成して配線基板を製造する方法が提案されている。
【０００６】
このうち、スクリーン印刷法は、スクリーン・メッシュを透過する導電性金属インクが、メッシュの開口に対応する、規則的な間隔で配列されるドット・マトリックスとして塗布され、その後、基板表面上で濡れ広がり、目的のパターン形状の二次元的な塗布層を構成するものである。従って、スクリーン印刷法では、描画される塗布層の厚さは、メタル・スクリーン・マスク面と、描画される基板表面との間隔に依存するため、原則、描画される基板表面は平坦な平面である必要がある。特に、微細な配線パターンを形成する際に、描画される基板表面に凸凹や曲面があると、塗布層厚さの不均一さ、それに由来する線幅の不均一さが生じる要因ともなる。また、材料使用効率の観点からも、十分とは言えない。
【０００７】
これに対して、近年のインクジェット印刷における描画分解能・精度の格段の向上に伴い、インクジェット装置を用いて、導電性金属インクを直接、基板上に噴射し、目的とする配線パターンを描画する方法も開発されている。そして、その描画精度に関しては、少なくとも、従来のスクリーン印刷法と遜色の無い、高精度印刷に適する水準に達している。
【０００８】
インクに含有分散した金属ナノ粒子を利用して、超微細な配線パターンを形成する方法は、例えば、金ナノ粒子あるいは銀ナノ粒子を用いる方法がすでに多方面で検討されている（例えば、特許文献１）。具体的には、金ナノ粒子あるいは銀ナノ粒子を含む、ナノ粒子分散インク組成物を利用した回路パターンの描画と、その後、金属ナノ粒子相互の焼結を施すことにより得られる金属配線層において、体積固有抵抗率がバルクのそれと遜色ない値での配線形成が可能となっている。
【特許文献１】特開２００７−３３２３４７
【発明の開示】
【発明が解決しようとする課題】
【０００９】
もっとも、従来用いられている金ナノ粒子や銀ナノ粒子に関しては、金は高価であり、銀はエレクトロマイグレーションに起因する断線等の問題がある。そこで、これら金属配線形成には、比較的安価で、エレクトロマイグレーション耐性の高い、銅（Ｃｕ）ナノ粒子を用いたインク開発が待ち望まれている。
【００１０】
しかしながら、Ｃｕナノ粒子は溶媒中での凝集が生じやすい。このため、Ｃｕナノ粒子を分散したインクに関しては、安定に分散を保持したインクが得られていないのが現状である。
【００１１】
銅ナノ粒子をトルエン等の有機溶媒に分散した例は見られる。しかし、インクジェットに適用しようとした場合、トルエンの蒸気圧の高さに起因し、インク中の組成物が吐出口の先端に付着、乾燥、固化して目詰まり等が生じてしまやすい。したがって、この場合には、一定量のインクを連続且つ安定的に吐出することが困難であるという問題がある。
【００１２】
本発明は、上記事情に鑑み、インクジェット印刷に適合した有機溶剤中に、Ｃｕナノ粒子を安定的に分散したＣｕナノ粒子分散インク組成物を提供することにある。
【課題を解決するための手段】
【００１３】
本発明の一態様のＣｕナノ粒子分散インク組成物は、一次粒径が２００ｎｍ以下のＣｕナノ粒子と、溶解度パラメータが２５（ＭＰａ）１／２以上の有機溶媒と、前記有機溶媒の３倍以上の重量の、炭素数が５以上の第一級アルコールと、窒素原子または酸素原子を含む高分子化合物の分散剤と、を含むことを特徴とする。
【００１４】
ここで、Ａｕ、Ａｇ、Ｎｉ、Ｍｎ、Ｐｄ、Ｐｔ、Ｓｎ、Ｃｏ、Ｔｉ、Ｉｎ、Ｃｒおよびこれらの合金からなる群から選択される１つ以上の金属の金属ナノ粒子を含むことが望ましい。
【００１５】
ここで、前記Ｃｕナノ粒子は、Ａｕ、Ａｇ、Ｎｉ、Ｍｎ、Ｐｄ、Ｐｔ、Ｓｎ、Ｃｏ、Ｔｉ、Ｉｎ、Ｃｒからなる群から選択される１つ以上の金属を粒子中に含むことが望ましい。
【００１６】
ここで、前記高分子化合物の分子量が３０００以上であることが望ましい。
【００１７】
ここで、前記有機溶媒がエタノールまたはエチレングリコールであり、前記第一級アルコールが１−オクタノールであり、前記分散剤がポリビニルピロリドンであることが望ましい。
【発明の効果】
【００１８】
本発明によれば、インクジェット印刷に適合した有機溶剤中に、Ｃｕナノ粒子を安定的に分散したＣｕナノ粒子分散インク組成物を提供することが可能となる。
【発明を実施するための最良の形態】
【００１９】
以下、本発明のＣｕナノ粒子分散インク組成物の実施の形態について説明する。
【００２０】
本実施の形態のＣｕナノ粒子分散インク組成物は、一次粒径が２００ｎｍ以下のＣｕナノ粒子と、溶解度パラメータが２５（ＭＰａ）１／２以上の有機溶媒と、この有機溶媒の３倍以上の重量の、炭素数が５以上の第一級アルコールと、窒素原子または酸素原子を含む高分子化合物の分散剤とを含んでいる。
【００２１】
本実施の形態においては、溶解度パラメータが２５（ＭＰａ）１／２以上の有機溶媒と、この有機溶媒の３倍以上の重量の、炭素数が５以上の第一級アルコールとの混合溶媒中に、窒素原子または酸素原子を含む高分子化合物の分散剤を加え、この混合溶媒中にＣｕナノ粒子が分散されている。
【００２２】
本実施の形態のＣｕナノ粒子分散インク組成物によれば、Ｃｕナノ粒子が安定的に溶媒中に分散される。また、このＣｕナノ粒子分散インク組成物を、インクジェット印刷に適用した場合に、組成物を構成する有機溶剤の蒸気圧に起因する、インク中の組成物が吐出口の先端に付着、乾燥、固化することによる目詰まり等の不具合が生じにくい。このため、一定量のインクを連続且つ安定的に吐出することが可能である。
【００２３】
このように、本実施の形態のＣｕナノ粒子分散インク組成物で、凝集しやすいＣｕナノ粒子が安定的に分散するのは、Ｃｕナノ粒子に吸着した高分子分散剤が、主溶媒である炭素数５以上の第一級アルコール中において、分子鎖を伸長することなく存在し、お互いの立体障害による反発力を生じていることによると考えられる。また、目詰まり等の不具合が生じにくいのは、飽和蒸気圧の低い有機溶媒を用いていることによる。また、Ｃｕナノ粒子が安定的に分散しているため、組成物中の平均分散径を低く抑えられていることも、目詰まり等の不具合が生じにくくしている。
【００２４】
本実施の形態で用いられるＣｕナノ粒子は、粒子の１次粒子径として、２００ｎｍ以下のものが使用される。２００ｎｍを超えると、他の組成物との比重の違いにより組成物中の沈降が激しくなり、安定した分散液が得られないからである。また、１次粒子径は１０ｎｍ以上であることが望ましい。これより微細となると、粒子の表面活性の増大から表面酸化が激しくなり、金属配線形成後の導電性の劣化が大きくなるおそれがあるからである。
【００２５】
また、Ｃｕナノ粒子インク組成物中のＣｕナノ粒子の平均分散径は、２００ｎｍ以下であることが好ましく、１００ｎｍ以下であることが特に好ましい。これは、平均分散径が大きくなると、均一な抵抗の配線形成が困難になったり、あるいは、目詰まり等の不具合が生じたりする恐れがあるからである。なお、分散径とは、Ｃｕナノ粒子分散インク組成物内でのＣｕナノ粒子の粒径を意味する。
【００２６】
また、Ｃｕナノ粒子のＣｕナノ粒子分散インク組成物中の濃度は、１〜９０重量％であることが好ましく、４〜７０重量％であることが特に好ましい。これは、１重量％以下であると、印刷したパターンにおいて、Ｃｕ粒子の密度不足により良好な配線が得られない。また、９０重量％以上であると、目詰まり等の不具合が生じたりする恐れがあるからである。
【００２７】
Ｃｕナノ粒子を製造する方法として、一般には、原子から粒子を構成するビルドアップ手法と、バルク等を粉砕して精製するブレークダウン手法がある。後者の手法では、ナノオーダーの粒子製造が困難であり、一般に、ナノ粒子製造には、主にビルドアップ的な手法が用いられている。本実施の形態においても、これらビルドアップ的な手法を用いて製造されたナノ粒子を用いることが望ましい。
【００２８】
ビルドアップ手法によるナノ粒子の製造については、これまで様々な手法が提案されており、気相法、液相法、および固相法に大別される。気相法としては、ＣＶＤ（Ｃｈｅｍｉｃａｌ  Ｖａｐｏｒ  Ｄｅｐｏｓｉｔｉｏｎ）を中心とした化学的手法と、ＰＶＤ（Ｐｈｙｓｉｃａｌ  Ｖａｐｏｒ  Ｄｅｐｏｓｉｔｉｏｎ）を中心とした物理的な手法がある。これらのうち、近年は、物理的な手法である「ガス中蒸発法」や「熱プラズマ法」などが大量にナノ粒子を合成できる手法として開発されている。
【００２９】
一方、液相法は、硫酸銅、硝酸銅、塩化銅、ピロリン酸銅などの可溶性銅塩化合物溶液中に溶解しているＣｕイオンを、水素化ホウ素ナトリウム等の還元剤を用いて、Ｃｕ原子に還元する手法であり、比較的粒径分布の狭いＣｕナノ粒子の製造が可能である。また、固相法とは、Ｃｕを含んだ有機金属錯体化合物の熱分解により直接Ｃｕナノ粒子を製造する方法である。
【００３０】
本実施の形態においては、これらの手法を用いて製造されたいずれのＣｕナノ粒子も使用することができる。このうち、液相法で製造されたナノ粒子に関しては、水系での合成が一般的であるので、有機溶媒に置換して用いる。置換に用いる有機溶媒としては、本実施の形態のインク組成物に必須要素である、分子中の炭素数が５以上の第一級アルコールであることが好ましい。具体例は後述する。
【００３１】
本実施の形態においては、Ｃｕナノ粒子以外に、Ａｕ、Ａｇ、Ｎｉ、Ｍｎ、Ｐｄ、Ｐｔ、Ｓｎ、Ｃｏ、Ｔｉ、Ｉｎ、Ｃｒおよびこれらの合金からなる群から選択される１つ以上の金属の金属ナノ粒子を含むことが望ましい。Ｃｕナノ粒子は表面が酸化されやすく、金属配線形成の熱処理を加えた際に、ナノ粒子同士の融着が生じにくい。これに対し、上記の比較的融点の低い金属ナノ粒子や粒子サイズの効果による融点降下現象が顕著な金属ナノ粒子を添加することで、添加金属ナノ粒子を介してＣｕナノ粒子を融着・結合させて、形成される金属配線の抵抗を低下させることが容易となる。
【００３２】
これらの、金属ナノ粒子も、上述したビルドアップ手法により製造されるものが好適である。一次粒径は、２００ｎｍ以下、好ましくは５０ｎｍ以下がインクジェット印刷にとって好ましい。
【００３３】
また、本実施の形態において、Ｃｕナノ粒子が、Ａｕ、Ａｇ、Ｎｉ、Ｍｎ、Ｐｄ、Ｐｔ、Ｓｎ、Ｃｏ、Ｔｉ、Ｉｎ、Ｃｒからなる群から選択される１つ以上の金属をその粒子中に含むことが望ましい。上記の金属がＣｕナノ粒子内に含まれることで、Ｃｕナノ粒子の表面酸化が抑制されることがある。
【００３４】
また、本実施の形態で用いられる溶解度パラメータが２５（ＭＰａ）１／２以上の有機溶媒としては、例えば、メタノール、エタノール、フルフリルアルコール等のアルコール類、エチレングリコール、プロピレングリコール等のグリコール類、エチレンジアミン等のアミン類等が挙げられる。これらを単独、あるいは混合して用いても構わない。
【００３５】
また、本実施の形態で用いられる炭素数が５以上の第一級アルコールとしては、例えば、
アミルアルコール類、ヘキサアルコール類、ペプタアルコール類、オクタアルコール類、ノナノール等のアルコール類、また、モノペンタノールアミン、モノヘキサノールアミン、モノヘプタノールアミン、モノオクタノールアミン、モノノナノールアミン等のアルカノールアミン類等が挙げられる。これらを単独、あるいは混合して用いても構わない。
【００３６】
なお、炭素数が５以上の第一級アルコールの重量を、溶解度パラメータが２５（ＭＰａ）１／２以上の有機溶媒の重量の３倍以上とするのは、この範囲を外れると、Ｃｕナノ粒子が安定して分散しなくなるからである。これは、高分子分散剤に対して、良溶媒である成分、すなわち溶解度パラメータが２５（ＭＰａ）１／２以上の有機溶媒が増加することによって、高分子分散剤が、安定にＣｕナノ粒子と吸着しにくくなることによる。
【００３７】
窒素原子または酸素原子を含む高分子化合物の分散剤は、粒子の分散安定化に寄与する。具体的には、ポリビニルアルコールやポリビニルピロリドンといったポリビニル系、ポリアクリル酸、ポリメタクリル酸、ポリマレイン酸、ポリアクリル酸−コ−メタクリル酸、ポリマレイン酸−コ−アクリル酸及びポリアクリルアミド−コ−アクリル酸等のポリアクリル酸類、およびそれらのナトリウム塩、カリウム塩及びアンモニウム塩、デンプン、デキストリン、寒天、ゼラチン、アラビアゴム、アルギン酸、カゼイン、カゼイン酸ソーダ等の天然高分子類、メチルセルロース、エチルセルロース、ヒドロキシエチルセルロース、カルボキシメチルセルロース等のセルロース類から選択される一つ以上の化合物である。また、Ｃｕナノ粒子の分散性を向上させる観点から、高分子化合物の分子量は３０００以上であることが好ましい。
【００３８】
また、Ｃｕナノ粒子分散インク組成物中には、上記の要素の他に、界面活性剤や粘度調整剤等適宜添加しても構わない。界面活性剤としては、アニオン系、カチオン系、ノニオン系の界面活性剤いずれを使用してもよく、金属配線を形成する回路基板との濡れ性を考慮に入れ適宜添加できる。また、粘度調整剤としては、ポリエチレングリコール等のポリマーが挙げられ、インクジェット吐出可能な粘度範囲に調整するときに使用できる。
【００３９】
本実施の形態のＣｕナノ粒子分散インク組成物は、上記要素を混合することによって製造される。この際、Ｃｕナノ粒子分散インク組成物中に、Ｃｕナノ粒子を分散させる手法としては、ビーズミル、ロッキングミルやホモジナイザー等、機械的な衝撃、せん断によって分散させる手法、超音波や高圧ホモジナイザー等のキャビテーション力によって分散させる手法等が考えられる。これらの中で、超音波装置、特に超音波ホモジナイザーによる分散手法が特に好適に用いられる。
【００４０】
超音波を印加し分散する場合、周波数の範囲は２〜１００ＫＨｚの範囲であることが好ましく、２〜５０ＫＨｚの範囲であることがより好ましく、１０〜４０ＫＨｚの範囲であることが特に好ましい。超音波の照射は連続でも不連続でもよいが、照射時間が長くなる場合は不連続であるほうが好ましい。これは、超音波の長時間の連続照射による加熱が粒子の分散に悪影響を与えることが懸念されるためである。また分散液を冷却しながら行うと加熱を防げてよい。
【００４１】
超音波照射装置は１０ｋＨｚ以上の超音波を印加できる機能を有することが好ましく、例えば、超音波ホモジナイザー、超音波洗浄機、などが挙げられる。超音波照射中に液温が上昇すると、ナノ粒子の熱凝集が起こるため、液温を０〜１００℃とすることが好ましく、５〜６０℃がより好ましい。温度の制御方法は、分散液温度の制御、分散液を温度制御する温度調整層の温度制御などによって行うことができる。
【実施例】
【００４２】
以下、本発明の実施例について詳細に説明する。以下に示す実施例は、本発明を好適に説明する例示に過ぎず、なんら本発明を限定するものではない。
【００４３】
（実施例１）
Ｃｕナノ粒子として、熱プラズマ法にて作製されたＣｕナノ粒子Ａ（日清エンジニアリング社製）を１０ｇ準備した。このＣｕナノ粒子のＳＥＭにより観察した１次粒径は約５０ｎｍであった。また、ＢＥＴ比表面積は、１６ｍ２／ｇであった。
【００４４】
その他の組成成分として、溶解度パラメータが２５（ＭＰａ）１／２以上の有機溶媒とてして溶解度パラメータが２６．０のエタノールを２ｇ、炭素数が５以上の第一級アルコールとてして炭素数が８の１−オクタノールを１３ｇ、窒素原子または酸素原子を含む高分子化合物の分散剤としてポリビニルピロリドンを０．２ｇ準備した。
【００４５】
各組成成分は、上記の重量、すなわち表１に示す重量分、Ｎ２雰囲気下のボックス内で秤量した。秤量後各組成成分を混合し、混合物をローリングミルにて簡単に攪拌後、超音波ホモジナイザーにより分散を行った。超音波は、周波数２０ｋＨｚ、出力約３Ｗで行った。以上により、Ｃｕナノ粒子分散インク組成物を作製した。
【００４６】
作製したＣｕナノ粒子分散インク組成物は、６５℃で５日間放置し、粒子の沈降の有無を観察した。また、分散直後と放置後のＣｕナノ粒子分散インク組成物中の粒子の平均粒径（平均分散径）をマルバーン製ゼータナノサイザーにて光散乱法によって計測した。評価結果を表２に示す。
【００４７】
（実施例２）
Ｃｕナノ粒子として、Ｎｉを５ｗｔ％含有したＣｕナノ粒子Ｂ（日清エンジニアリング社製）を用いること以外は、実施例１と同様の方法で、Ｃｕナノ粒子分散インク組成物を作製し、同様の評価を行った。
【００４８】
（実施例３）
Ｃｕナノ粒子Ａを１０ｇと、Ｓｎナノ粒子（住友大阪セメント社製）を準備した。Ｓｎナノ粒子（住友大阪セメント社製）は、水分散液（粒子含有量１５ｗｔ％）のものを利用した。Ｓｎナノ粒子水分散液１０ｇに対し、１−オクタノール１０ｇをフラスコに添加・混合し、１時間攪拌の後、減圧濃縮により水を除去したものを、組成成分として使用した。結果的に、この組成成分中のＳｎナノ粒子は１ｇであった。
【００４９】
また、その他の組成成分として、実施例１と同様、溶解度パラメータが２５（ＭＰａ）１／２以上の有機溶媒とてして溶解度パラメータが２６．０のエタノールを２ｇ、炭素数が５以上の第一級アルコールとてして１−オクタノールを１３ｇ、窒素原子または酸素原子を含む高分子化合物の分散剤としてポリビニルピロリドンを０．２ｇ準備した。
【００５０】
上記の各組成成分から、実施例１と同様の方法で、Ｃｕナノ粒子分散インク組成物を作製し、同様の評価を行った。
【００５１】
（実施例４）
エタノール２ｇにかえて、エチレングリコール２ｇを用いる以外は、実施例１と同様の方法で、Ｃｕナノ粒子分散インク組成物を作製し、同様の評価を行った。
【００５２】
（実施例５）
エタノール２ｇにかえて、エチレングリコール２ｇを用いる以外は、実施例３と同様の方法で、Ｃｕナノ粒子分散インク組成物を作製し、同様の評価を行った。
【００５３】
（比較例１）
１−オクタノールを加えず、エチレングリコール２ｇにかえてエチレングリコール１５ｇを加える以外は、実施例４と同様の方法で、Ｃｕナノ粒子分散インク組成物を作製し、同様の評価を行った。
【００５４】
（比較例２）
１−オクタノールを８ｇ加え、エチレングリコール１５ｇにかえてエチレングリコール７ｇを加える以外は、比較例１と同様の方法で、Ｃｕナノ粒子分散インク組成物を作製し、同様の評価を行った。
【００５５】
【表１】
2009286934.tif 000003
【００５６】
【表２】
2009286934.tif 000004
【００５７】
表２に示すように、実施例１〜５は、分散処理により良好な粒子の分散性を示し、５日間の高温放置後も顕著に凝集することなく安定に粒子が分散していた。これに対し、比較例１は、粒子の分散性が不十分であり、高温放置によって再凝集が進む結果を得た。これに伴い、凝集沈降の態様を示し、ナノ粒子成分と有機溶媒成分が完全に２層に分離した。また、比較例２についても粒子の分散性が不十分であり、高温放置によって、比重の違いに起因すると思われる粒子の沈降が、観察された。
【００５８】
さらに、実施例１のＣｕナノ粒子分散インク組成物について、東芝テック社製インクジェットヘッドＣＢ１を用いて、ポリイミド基板上に金属配線を印刷した結果を図１に示す。のＣｕナノ粒子分散インク組成物の吐出は、１時間以上経っても安定に続き、ヘッドの目詰まり等は観察されなかった。図１から、金属配線の印刷が高精度に行われたことが確認できる。
【図面の簡単な説明】
【００５９】
【図１】実施例１のＣｕナノ粒子分散インク組成物の印刷結果を示す図。
【図１】
2009286934.tif 000005